(57)【特許請求の範囲】
【請求項１】
第一の材料よりなる基板の表面に第一の材料とは異なる第二の材料の薄膜を作成する薄膜作成方法において、基板の近傍に熱触媒体を配置し、反応性ガスよりなる所定の表面処理用ガスをこの熱触媒体の近傍を通過させるようにして基板に供給して、基板の表面と作成する薄膜との界面欠陥を低減させる所定の表面処理を熱触媒体による表面処理用ガスの反応を利用して行い、その後、当該第二の材料の薄膜を作成する方法であり、前記第一の材料は半導体であり、前記第二の材料の薄膜は絶縁膜であって、半導体表面上に絶縁膜を作成する方法であることを特徴とする薄膜作成方法。
【請求項２】
第一の材料よりなる基板の表面に第一の材料とは異なる第二の材料の薄膜を作成する薄膜作成方法において、基板の近傍に熱触媒体を配置し、反応性ガスよりなる所定の表面処理用ガスをこの熱触媒体の近傍を通過させるようにして基板に供給して、基板の表面と作成する薄膜との界面欠陥を低減させる所定の表面処理を熱触媒体による表面処理用ガスの反応を利用して行い、その後、反応性ガスよりなる所定の成膜用ガスを熱触媒体の表面付近を通過させるようにして基板に供給して、熱触媒体による成膜用ガスの反応を利用して基板の表面に当該第二の材料の薄膜を作成する方法であり、前記第一の材料は半導体であり、前記第二の材料の薄膜は絶縁膜であって、半導体表面上に絶縁膜を作成する方法であることを特徴とする薄膜作成方法。
【請求項３】
前記第一の材料は、シリコン、ゲルマニウム、シリコンゲルマニウム、シリコンカーバイト、ガリウム砒素、ガリウムアルミニウム砒素、ガリウム燐、インジウム燐、セレン化亜鉛又は硫化カドミウムよりなる半導体であることを特徴とする請求項１又は２記載の薄膜作成方法。
【請求項４】
前記第二の材料の薄膜は、シリコン酸化膜、シリコン窒化膜、シリコン酸窒化膜、窒化アルミニウム膜又は酸化アルミニウム膜よりなる絶縁膜であることを特徴とする請求項１又は２記載の薄膜作成方法。
【請求項５】
前記第一の材料はガリウム砒素系半導体であり、前記所定の表面処理用反応性ガスが窒素供給ガス又は水素ガスであって、前記所定の表面処理は、これらいずれかのガスの前記熱触媒体による分解活性種を利用した表面クリーニング処理又は表面改質処理であることを特徴とする請求項１又は２記載の薄膜作成方法。
【請求項６】
前記基板の温度を４００℃以下に維持して行うことを特徴とする請求項５記載の薄膜作成方法。
【請求項７】
前記基板の温度を当該基板が熱による変性を受ける温度以下に維持して行うことを特徴とする請求項１、２、３、４、５又は６記載の薄膜作成方法。
【請求項８】
前記熱触媒体は、タングステン、モリブデン、タンタル、チタン又はバナジウムで形成されていることを特徴とする請求項１、２、３、４、５、６又は７記載の薄膜作成方法。
【請求項９】
表面に薄膜を作成する基板が内部の所定位置に配置される処理容器と、所定位置に配置された基板の表面の近傍に設けられた熱触媒体と、熱触媒体を所定温度に加熱する加熱手段と、反応性ガスよりなる所定の薄膜作成用ガスを処理容器内に導入する成膜用ガス導入系とを備え、導入された成膜用ガスを熱触媒体の表面付近を通過させながら基板の表面に供給して熱触媒体による成膜用ガスの反応を利用して基板の表面に所定の薄膜を作成する薄膜作成装置であって、
前記基板の表面と作成する薄膜との界面欠陥を低減させる所定の表面処理を施すための表面処理用ガスを前記処理容器内に導入する表面処理用ガス導入系が備えられ、前記所定の薄膜の作成の前に表面処理用ガスを導入して当該所定の表面処理を同一処理容器内で行えることが可能になっており、前記基板の表面は半導体であり、前記所定の薄膜は絶縁膜であって、半導体表面上に絶縁膜を作成する装置であることを特徴とする薄膜作成装置。
【請求項１０】
前記基板の表面は、シリコン、ゲルマニウム、シリコンゲルマニウム、シリコンカーバイト、ガリウム砒素、ガリウムアルミニウム砒素、ガリウム燐、インジウム燐、セレン化亜鉛又は硫化カドミウムよりなる半導体であることを特徴とする請求項９記載の薄膜作成装置。
【請求項１１】
前記所定の薄膜は、シリコン酸化膜、シリコン窒化膜、シリコン酸窒化膜、窒化アルミニウム膜又は酸化アルミニウム膜よりなる絶縁膜であることを特徴とする請求項９記載の薄膜作成装置。
【請求項１２】
前記第一の材料はガリウム砒素系半導体であり、前記所定の表面処理用反応性ガスが窒素供給ガス又は水素ガスであって、前記所定の表面処理は、これらいずれかのガスの前記熱触媒体による分解活性種を利用した表面クリーニング処理又は表面改質処理であることを特徴とする請求項９記載の薄膜作成装置。
【請求項１３】
前記加熱手段は、基板の温度が４００℃以下になるように前記熱触媒体を加熱するものであることを特徴とする請求項１２記載の薄膜作成装置。
【請求項１４】
前記基板は集積回路用の所定の配線が施されるものであり、前記加熱手段は、当該基板の温度が当該配線の材料の融点以下になるように前記熱触媒体を加熱するものであることを特徴とする請求項９、１０、１１、１２、又は１３記載の薄膜作成装置。
【請求項１５】
前記熱触媒体は、タングステン、モリブデン、タンタル、チタン又はバナジウムで形成されていることを特徴とする請求項９、１０、１１、１２、１３又は１４記載の薄膜作成装置。
【発明の詳細な説明】
【０００１】
【発明の属する技術分野】
本願の発明は、ＬＳＩ（大規模集積回路）を始めとする各種半導体デバイス等の製作に関するものであり、特に、下地材料とは異なる材料の薄膜をＣＶＤ（化学蒸着）法によって作成する薄膜作成プロセスに関するものである。
【０００２】
【従来の技術】
ＬＳＩを始めとする各種半導体デバイスやＬＣＤ（液晶ディスプレイ）等の製作においては、基板上に所定の薄膜を作成するプロセスが存在する。このうち、所定の組成の薄膜を比較的容易に作成できることから、従来からＣＶＤ法による成膜が多く用いられている。
このようなＣＶＤ法による成膜のうち、比較的低温で成膜できるところから、プラズマによるエネルギーを反応に利用するプラズマＣＶＤ法が主流になっている。図６は従来の薄膜作成装置としてのプラズマＣＶＤ装置の概略図である。
【０００３】
図６に示すプラズマＣＶＤ装置は、排気系を備えた処理容器１と、処理容器１内の所定位置に基板２０を配置するための基板ホルダー２と、反応性ガスである所定の成膜用ガスを処理容器１内に導入する成膜用ガス導入系３と、導入されたガスにエネルギーを与えてプラズマを発生させる電力供給手段４とから主に構成されている。
【０００４】
成膜用ガス導入系３は、基板ホルダー２に対向して配設された円盤状のガス導入ヘッド３１によって成膜用ガスを導入するようになっている。ガス導入ヘッド３１は内部が中空であり、前面に多数のガス吹き出し孔３２を多数有している。そして、成膜用ガスを導入する配管３３の先端はガス導入ヘッド３１に接続され、ガス吹き出し孔３２から成膜用ガスを吹き出させて基板２０に向けて導入するようになっている。
【０００５】
また、電力供給手段４は、プラズマ発生用エネルギーとして高周波電力を供給するよう構成されており、ガス導入ヘッド３１は、高周波の導入部に兼用されている。即ち、ガス導入ヘッド３１は導体で形成され、不図示の整合器を介して高周波電源４１が接続されている。この結果、ガス導入ヘッド３１に所定の高周波が励振され、前方の放電空間に所定の高周波電界が設定される様になっている。
【０００６】
図６のプラズマＣＶＤ装置では、成膜用ガス導入系３によって所定の成膜用ガスを所定の流量で処理容器１内に導入した後、高周波電源４１を動作させて高周波電界を設定する。この高周波電界によって成膜用ガスに気体放電が生じてプラズマ化し、プラズマによって生ずる所定の反応を利用して基板２０の表面に所定の薄膜が作成される。
例えば、絶縁膜としてシリコン窒化膜を作成する場合には、成膜用ガスとしてシラン（ＳｉＨ4 ）とアンモニア（ＮＨ3 ）の混合ガスを使用し、プラズマ中によるシランの分解反応等を利用してシリコン窒化膜を作成する。
【０００７】
【発明が解決しようとする課題】
上述したような薄膜作成プロセスでは、下地材料とは異なる材料の薄膜を作成することが極めて多い。例えば、絶縁ゲートＦＥＴ（電界効果トランジスタ）の製作においては、下地半導体上に絶縁膜を作成し、その上にゲート電極を形成するようにする。また、半導体表面に絶縁膜を作成して半導体を不活性化して経時的な特性変化を防止することも広く行われている。
【０００８】
このような異種の材料の薄膜作成では、下地材料と薄膜との界面欠陥を低減することが極めて重要な技術課題となっている。例えば、上述した絶縁ゲートＦＥＴにおいて、下地半導体と絶縁膜との界面に欠陥が生ずると、絶縁膜の絶縁破壊等によってトランジスタが正常に動作しなくなることがある。
上述した従来の薄膜作成装置としてのプラズマＣＶＤ装置は、通常の熱ＣＶＤ装置に比べ低温で成膜が行えるため、空孔の発生といった熱に起因した界面欠陥の発生は比較的少ない。しかしながら、プラズマＣＶＤ装置では、プラズマ中で生成される高エネルギー荷電粒子の基板表面への入射による界面欠陥の発生が避けられない。
【０００９】
例えば、高エネルギーイオンの入射によって局所的な形状変化等の物理的損傷を受けた基板表面上に絶縁膜を堆積させたり、堆積した絶縁膜に高エネルギーイオンが入射したりした場合、絶縁膜中にピンホール等の局所的な形状欠陥が発生し、これが原因で絶縁膜が絶縁破壊される製品不良が生じることがある。また、プラズマ中のイオンや電子が絶縁膜中に混入すると、絶縁膜の絶縁性が低下して、絶縁破壊電圧が低下したり、絶縁膜中にキャリアが注入されて電子がトラップされることでデバイス特性が変化してしまうキャリアトラップ等が発生したりする問題がある。
【００１０】
さらに、プラズマＣＶＤ装置は、熱ＣＶＤ装置に比べ比較的低温で成膜できるとはいっても、プラズマに基板が晒されるため、成膜温度（成膜中の基板温度）の低下には限度がある。従って、より一層の成膜温度の低下が要求される場合に、プラズマＣＶＤ装置では充分対応できない可能性もある。例えば、ガリウム砒素系の化合物半導体は、４００℃程度以上になると砒素が遊離して抜け出てしまう問題があるが、従来のプラズマＣＶＤ装置では、この温度以下に維持して成膜を行うことが困難な場合もあった。
【００１１】
また一方、下地半導体と絶縁膜との界面の状態については、界面準位密度の低下という点も極めて重要な技術課題になっている。
即ち、半導体−絶縁体という異種接合では界面準位の発生が避けられないが、この界面準位の密度が高くなると、界面準位における充放電（電子のトラップ及び放出）がノイズの原因となったり、動作特性に悪影響を与えたりする問題が顕在化してくる。また、ガリウム砒素半導体を用いた絶縁ゲートＦＥＴでは、ガリウム砒素半導体と絶縁膜との間の高密度の界面準位のために表面空乏層が生じ、この表面空乏層の影響でチャンネル表面で大きな寄生抵抗が生じてデバイスの高性能化の障害となっている。
【００１２】
このような高密度界面準位の発生は、プロセスの面から見ると、成膜の際の下地半導体表面の状態が大きく影響している。即ち、下地半導体表面に水や酸素等の分子が付着している状態で成膜を行うと、界面にそれらの分子が存在する状態で薄膜が堆積するため、上記高密度の界面準位の発生につながり易い。
【００１３】
また、半導体基板の表面には自然酸化膜が形成されており、この自然酸化膜が形成された状態で絶縁膜の作成を行うと、自然酸化膜に起因した準位が多く生じ、高密度界面準位の発生要因となる。そこで、この自然酸化膜を取り除いてから成膜が行われることが多いが、自然酸化膜の除去は、硫酸（Ｈ2ＳＯ4）や過酸化水素（Ｈ2Ｏ2）などの混合薬品を用いて行っている。しかしながら、このような方法では、自然酸化膜のみを完全に除去することは困難であり、また、このようなウェットプロセスを用いることで基板自体が汚染される恐れがあるなどの問題がある。
【００１４】
本願発明は、上述したような従来技術の課題を解決するためになされたものである。すなわち、本願発明は、異種材料の薄膜との界面欠陥を効果的に低減させることができて成膜温度もさらに低くできる薄膜作成方法及び薄膜作成装置を提供するとともに、このような方法及び装置を使用することで、界面準位密度の低い半導体−絶縁体接合構造を有する半導体デバイスを提供することを目的としている。
【００１５】
【課題を解決するための手段】
上記課題を解決するため、本願の請求項１記載の発明は、第一の材料よりなる基板の表面に第一の材料とは異なる第二の材料の薄膜を作成する薄膜作成方法において、基板の近傍に熱触媒体を配置し、反応性ガスよりなる所定の表面処理用ガスをこの熱触媒体の表面付近を通過させるようにして基板に供給して、基板の表面と作成する薄膜との界面欠陥を低減させる所定の表面処理を熱触媒体による表面処理用ガスの反応を利用して行い、その後、当該第二の材料の薄膜を作成する方法であり、前記第一の材料は半導体であり、前記第二の材料の薄膜は絶縁膜であって、半導体表面上に絶縁膜を作成する方法であるという構成を有する。
また、上記課題を解決するため、請求項２記載の発明は、第一の材料よりなる基板の表面に第一の材料とは異なる第二の材料の薄膜を作成する薄膜作成方法において、基板の近傍に熱触媒体を配置し、反応性ガスよりなる所定の表面処理用ガスをこの熱触媒体の表面付近を通過させるようにして基板に供給して、基板の表面と作成する薄膜との界面欠陥を低減させる所定の表面処理を熱触媒体による表面処理用ガスの反応を利用して行い、その後、反応性ガスよりなる所定の成膜用ガスを熱触媒体の表面付近を通過させるようにして基板に供給して、熱触媒体による成膜用ガスの反応を利用して基板の表面に当該第二の材料の薄膜を作成する方法であり、前記第一の材料は半導体であり、前記第二の材料の薄膜は絶縁膜であって、半導体表面上に絶縁膜を作成する方法であるという構成を有する。
また、上記課題を解決するため、請求項３記載の発明は、上記請求項１又は２の構成において、第一の材料は、シリコン、ゲルマニウム、シリコンゲルマニウム、シリコンカーバイト、ガリウム砒素、ガリウムアルミニウム砒素、ガリウム燐、インジウム燐、セレン化亜鉛又は硫化カドミウムよりなる半導体であるという構成を有する。
また、上記課題を解決するため、請求項４記載の発明は、上記請求項１又は２の構成において、第二の材料の薄膜は、シリコン酸化膜、シリコン窒化膜、シリコン酸窒化膜、窒化アルミニウム膜又は酸化アルミニウム膜よりなる絶縁膜であるという構成を有する。
また、上記課題を解決するため、請求項５記載の発明は、上記請求項１又は２の構成において、第一の材料はガリウム砒素系半導体であり、所定の表面処理用反応性ガスが窒素供給ガス又は水素ガスであって、所定の表面処理は、これらいずれかのガスの前記熱触媒体による分解活性種を利用した表面クリーニング処理又は表面改質であるという構成を有する。
また、上記課題を解決するため、請求項６記載の発明は、上記請求項５の構成において、基板の温度を４００℃以下に維持して行うという構成を有する。
また、上記課題を解決するため、請求項７記載の発明は、上記請求項１、２、３、４、５又は６の構成において、基板の温度を当該基板が熱による変性を受ける温度以下に維持して行うという構成を有する。
また、上記課題を解決するため、請求項８記載の発明は、上記請求項１、２、３、４、５、６又は７の構成において、熱触媒体は、タングステン、モリブデン、タンタル、チタン又はバナジウムで形成されているという構成を有する。
また、上記課題を解決するため、請求項９記載の発明は、表面に薄膜を作成する基板が内部の所定位置に配置される処理容器と、所定位置に配置された基板の近傍に設けられた熱触媒体と、熱触媒体を所定温度に加熱する加熱手段と、反応性ガスよりなる所定の薄膜作成用ガスを処理容器内に導入する成膜用ガス導入系とを備え、導入された成膜用ガスを熱触媒体の表面付近を通過させながら基板の表面に供給して熱触媒体による成膜用ガスの反応を利用して基板の表面に所定の薄膜を作成する薄膜作成装置であって、
前記基板の表面と作成する薄膜との界面欠陥を低減させる所定の表面処理を施すための表面処理用ガスを前記処理容器内に導入する表面処理用ガス導入系が備えられ、前記所定の薄膜の作成の前に表面処理用ガスを導入して当該所定の表面処理を同一処理容器内で行えることが可能になっており、基板の表面は半導体であり、所定の薄膜は絶縁膜であって、半導体表面上に絶縁膜を作成する装置であることを特徴とする薄膜作成装置。
また、上記課題を解決するため、請求項１０記載の発明は、上記請求項９の構成において、基板の表面は、シリコン、ゲルマニウム、シリコンゲルマニウム、シリコンカーバイト、ガリウム砒素、ガリウムアルミニウム砒素、ガリウム燐、インジウム燐、セレン化亜鉛又は硫化カドミウムよりなる半導体であるという構成を有する。
また、上記課題を解決するため、請求項１１記載の発明は、上記請求項９の構成において、所定の薄膜は、シリコン酸化膜、シリコン窒化膜、シリコン酸窒化膜、窒化アルミニウム膜又は酸化アルミニウム膜よりなる絶縁膜であるという構成を有する。
また、上記課題を解決するため、請求項１２記載の発明は、上記請求項９の構成において、第一の材料はガリウム砒素系半導体であり、所定の表面処理用反応性ガスが窒素供給ガス又は水素ガスであって、所定の表面処理は、これらいずれかのガスの熱触媒体による分解活性種を利用した表面クリーニング処理又は表面改質処理であるという構成を有する。
また、上記課題を解決するため、請求項１３記載の発明は、上記請求項１２の構成において、加熱手段は、基板の温度が４００℃以下になるように熱触媒体を加熱するものであるという構成を有する。
また、上記課題を解決するため、請求項１４記載の発明は、上記請求項９、１０、１１、１２又は１３の構成において、基板は集積回路用の所定の配線が施されるものであり、加熱手段は、当該基板の温度が当該配線の材料の融点以下になるように前記熱触媒体を加熱するものであるという構成を有する。
また、上記課題を解決するため、請求項１５記載の発明は、上記請求項９、１０、１１、１２、１３又は１４の構成において、熱触媒体は、タングステン、モリブデン、タンタル、チタン又はバナジウムで形成されているという構成を有する。
【００１６】
【発明の実施の形態】
以下、本願発明の実施の形態について説明する。
まず、薄膜作成方法の発明及び薄膜作成装置の発明の実施形態について説明する。図１は、本願発明の実施形態の薄膜作成装置の概略図である。
図１に示す薄膜作成装置は、表面に薄膜を作成する基板２０が内部の所定位置に配置される処理容器１と、処理容器１内の所定位置に基板２０を配置するための基板ホルダー２と、反応性ガスである所定の成膜用ガスを処理容器１内に導入する成膜用ガス導入系３と、所定位置に配置された基板２０の表面を臨む処理容器内の位置に設けられた熱触媒体５と、熱触媒体５を所定温度に加熱する加熱手段５１とを備えている。
【００１７】
処理容器１は、排気系１１を備えた気密な真空容器である。排気系１１は、ターボ分子ポンプやロータリーポンプ等の複数の真空ポンプを備えた多段式のものであり、処理容器内を１０-8Ｔｏｒｒ程度の圧力まで排気可能に構成される。
基板ホルダー２は、処理容器１の上部器壁部分に配設されており、下面に基板２０を保持するよう構成されている。基板２０の保持は、基板ホルダー２の下面に静電気を誘起して行う静電吸着方式によるか、Ｌ字状部材によって基板２０の縁を機械的に保持する方式等により行われる。
【００１８】
この基板ホルダー２０には、基板２０を所定温度に加熱するためのヒータ２１が内蔵されている。ヒータ２１は、例えば抵抗発熱方式のものが採用され、処理容器１外に設けられたヒータ電源２２が接続されている。ヒータ電源２２には、基板２０又は基板ホルダー２の温度をモニターする温度モニターからの信号によってヒータ供給電力を制御する不図示のコントローラが設けられている。
【００１９】
熱触媒体５は、本実施形態の装置の大きな特徴点となっている。熱触媒体５は、プラズマを使用することなしに、成膜用ガスに分解等の反応を生じさせて成膜を行うものである。
図２は、図１の装置における熱触媒体５の形状を示した平面概略図である。本実施形態における熱触媒体５は、直径０．５ｍｍ程度のタングステンワイヤーで形成されている。タングステンワイヤーよりなる熱触媒体５は、図２に示すような鋸波状に形成され、基板２０よりも少し大きな方形の保持枠５２に固定されている。保持枠５２は、モリブデンで形成されている。尚、熱触媒体５と基板２０との距離は、例えば１０ｍｍ程度である。熱触媒体５と基板２０との距離をあまり遠ざけると、後述する熱触媒反応の効果が薄れるので、熱触媒体５は基板２０の近傍に配置されることが好ましい。
また、熱触媒体５には、加熱手段５１が設けられている。本実施形態における加熱手段５１は、タングステンワイヤーよりなる熱触媒体５を通電して加熱する通電加熱用電源により構成されている。このような加熱手段５１により、熱触媒体５１は、例えば１７００℃程度に加熱されるようになっている。
【００２０】
一方、成膜用ガス導入系３は、所定の成膜用ガスを処理容器内に導く配管３３と、配管３３に設けたバルブ３４及び不図示の流量調整器等で形成されている。また、図１に示すように、基板ホルダー２に対向した処理容器１内の位置には、円盤状のガス導入ヘッド３１が配設されている。ガス導入ヘッド３１は、内部が中空であり、前面に多数のガス吹き出し孔３２を多数有している。そして、成膜用ガスを導入する配管３３の先端はガス導入ヘッド３１に接続され、ガス吹き出し孔３２から成膜用ガスを吹き出させて基板２０に向けて導入するようになっている。
成膜用ガス導入系３によって導入された成膜用ガスは、上記熱触媒体５の近傍を通過して基板２０に到達するようになっている。この際、所定温度に加熱された熱触媒体５の触媒作用により、成膜用ガスに分解等の反応が生じて成膜が行われる。
【００２１】
このようなＣＶＤは、触媒ＣＶＤ法（Ｃａｔａｌｙｔｉｃ  ＣＶＤ，ＣＡＴ−ＣＶＤ）と呼ばれる。触媒ＣＶＤ法の成膜のメカニズムは詳細に解明された訳ではないが、窒化シリコン膜の成膜を例にして説明すると、以下のようであると考えられる。図３は、触媒ＣＶＤ法の成膜メカニズムを説明する概略図である。
窒化シリコン膜を作成する場合、たとえばシラン（ＳｉＨ4 ）とアンモニア（ＮＨ3 ）の混合ガスを成膜用ガスとして用いて導入する。導入されたシランガスが、所定温度に加熱された熱触媒体５の表面（タングステン表面）を通過する際、水素分子の吸着解離反応に類似したシランの接触分解反応が生じ、ＳｉＨ3*及びＨ* という分解活性種が生成される。詳細なメカニズムは明かではないが、シランを構成する一つの水素がタングステン表面に吸着することで、その水素とシリコンの結合が弱まってシランが分解し、タングステン表面への吸着が熱によって解かれてＳｉＨ3*及びＨ* という分解活性種が生成されると考えられる。アンモニアガスにも同様な接触分解反応が生じ、ＮＨ2*及びＨ* という分解活性種が生成される。そして、これらの分解活性種が基板に到達してシリコン窒化膜の堆積に寄与する。即ち、反応式で示すと、
ＳｉＨ4(g)→ＳｉＨ3*(g)＋Ｈ*(g)
ＮＨ3(g)→ＮＨ2*(g)＋Ｈ*(g)
ａＳｉＨ3*(g)＋ｂＮＨ2*(g)→ｃＳｉＮX(s)
となる。尚、ｇの添え字はガス状態、ｓの添え字は固体状態であることを意味する。
【００２２】
このような触媒ＣＶＤ法による成膜では、プラズマなしに成膜が行えるので、プラズマＣＶＤ装置で見られたプラズマ中の高エネルギー荷電粒子による基板表面の損傷や荷電粒子の混入による絶縁膜の劣化といった問題は、原理的になくなる。また、基板がプラズマに晒されることによる温度上昇がないので、さらに低温プロセスが可能になるというメリットもある。
【００２３】
さて、本実施形態の装置の最も大きな特徴点は、このような触媒ＣＶＤ用の熱触媒体５を、界面欠陥低減のための表面処理にも利用する点である。この点を、以下に詳説する。
発明者の研究によると、上述した触媒ＣＶＤ法において、導入するガスの種類を変えてやると、基板の表面を改質したりクリーニングしたりする表面処理を行うことができ、このような表面処理の後に成膜を行うと、界面欠陥の極めて少ない良質な成膜が行えることが分かった。
【００２４】
例えば、ガス導入ヘッド３１から水素ガスを導入すると、水素ガスは熱触媒体５との接触分解反応により活性化され、この活性種によって基板表面の自然酸化膜を除去するクリーニングが行える。より具体的には、基板表面がガリウム砒素半導体である場合、活性化水素Ｈ* はガリウム砒素表層に形成されている自然酸化膜のＯ（酸素）と反応しガリウム砒素とＯの結合を引き離す。更に、ＯとＨ* が反応しＨ2 Ｏが形成され、これが排気系１１によって処理容器１から排気されることで、クリーニングが行われる。反応式で示すと、
Ｈ2  →２Ｈ*
２Ｈ* ＋Ｇａ-Ｏ（又はＡｓ-Ｏ）→Ｇａ（又はＡｓ）＋Ｈ2Ｏ(g)
となる。
【００２５】
また、ガス導入ヘッド３１からＮＨ3 ガスを導入すると、熱触媒体５との接触分解反応によって生じた活性種により、基板表面を改質して安定化させる表面処理が行える。より具体的には、同様に基板表面がガリウム砒素半導体である場合、活性化されたＮＨ2*がガリウム砒素表面に到達すると、ガリウム砒素表層に形成されている自然酸化膜のＯ（酸素）と反応を起こす。反応式で示すと、
ＮＨ3→ＮＨ2*＋Ｈ*
ＮＨ2*＋Ｇａ-Ｏ（又はＡｓ-Ｏ）→Ｇａ-Ｎ（又はＡｓ-Ｎ）＋Ｈ2Ｏ(g)
となる。
【００２６】
この場合、ガリウム砒素の最表面には、例えばＧａ-Ｎのような結合があり、この結合は安定であるためＯの再結合などは起きにくい。更に、自然酸化膜で覆われている時と比較して、成膜時（膜堆積時）には比較的容易にＧａ−Ｎ（またはＡｓ−Ｎ）の結合を引き離すことが可能であるため、ガリウム砒素と堆積膜との界面は平坦となる。
【００２７】
本実施形態の装置は、このような点を考慮して、表面処理用ガス導入系６を備えている。表面処理用ガス導入系６は、前述した成膜用ガス導入系３に接続されるか、もしくは、成膜用ガス導入系３の一部を兼用するよう構成される。
例えば、成膜用ガスがシランとアンモニアの混合ガスであり、表面処理用ガスが水素ガスの場合のように、成膜用ガスとは全く異なるガスを表面処理用ガスを導入する場合、成膜用ガス導入系３の配管３３に表面処理用ガス導入系６の配管６１を接続し、バルブ３４，６２によってガスを切り替えて表面処理用ガスを導入するよう構成される。
【００２８】
また、成膜用ガスがシランとアンモニアの混合ガスであり、表面処理用ガスがアンモニアガスである場合のように成膜用ガスと一部共通する場合、成膜用ガス導入系３の一部を兼用し、成膜用ガス導入系３内のバルブ３４の開閉動作によって、表面処理用ガスのみを導入するよう構成される。尚、アンモニアガスは、窒素供給ガスの一例であるが、窒素供給ガスには、窒素ガスや他の窒素化合物ガスが含まれることはいうまでもない。
いずれにしろ、表面処理用ガスは、成膜用ガスと同様にガス導入ヘッド３１のガス吹き出し孔３２から吹き出し、基板２０に供給されるようになっている。この際、表面処理用ガスは、熱触媒体５の表面付近を通過することで、上述したような接触分解反応が生じて基板２０の表面処理が行われるようになっている。
【００２９】
図４は、上述のような表面処理の効果を確認した実験の結果を示す図である。図４では、ガリウム砒素半導体表面に形成されている自然酸化膜を、上述した水素ガスを使用したクリーニングによって除去した例を示している。
図４中、上の段の（ａ）は、表面処理を施す前のガリウム砒素表面をＸ線光電子分光法（ＸＰＳ法）により観察した結果を示したもので、ガリウム砒素中のガリウム（Ｇａ）と酸素（Ｏ）、砒素（Ａｓ）と酸素（Ｏ）の結合の存在を示すピーク（図中■で示す）が見いだされている。
【００３０】
一方、図４中の下段（ｂ）は、上述したクリーニング処理を施した後のガリウム砒素表面をＸＰＳ法により観察した結果を示しているが、（ａ）において見られたガリウム（Ｇａ）と酸素（Ｏ）、砒素（Ａｓ）と酸素（Ｏ）の結合の存在を示すピークは大幅に減少するか、または、ほとんど観察できないほどに消失している。これは、クリーニング処理によって自然酸化膜が殆ど除去できたことを示しており、クリーニング処理の高い効果が確認できる。
【００３１】
次に、薄膜作成方法の発明の実施形態の説明も兼ねて、上述した実施形態の薄膜作成装置の動作を説明する。
まず、不図示のゲートバルブを通して処理容器１内に基板２０を搬入し、基板ホルダー２に保持させる。排気系１１を動作させて処理容器１内を所定圧力まで排気するとともに、基板ホルダー２に内蔵されたヒータ２１を動作させて基板２０を所定温度まで加熱する。
【００３２】
そして、表面処理用ガス導入系６を動作させて、まず表面処理用ガスを処理容器１内に導入する。導入された表面処理用ガスは、熱触媒体５による接触分解反応等を経て基板２０に到達し、これによって、表面クリーニングや表面改質等の表面処理が施される。
次に、表面処理用ガス導入系６の動作を止めて処理容器１内を再度排気した後、成膜用ガス導入系３を動作させ、成膜用ガス導入系３を処理容器内に導入する。導入された成膜用ガスは、熱触媒体５の近傍を通過しながら基板２０に到達し、触媒ＣＶＤ法によって所定の薄膜が基板表面に作成される。
【００３３】
上述した方法によると、同一処理容器内で連続して表面処理と触媒ＣＶＤとが行われるので、表面処理された良好な表面状態を損なうことなく触媒ＣＶＤ膜が堆積する。このため、界面欠陥の低減に極めて効果的な構成となっている。尚、表面処理と触媒ＣＶＤとの間に他のプロセスが介在していたり、基板２０が大気に晒されたりすることがあると、基板表面が汚損されたり再び自然酸化する等の問題が生じ、せっかく行った表面処理の効果が低下してしまうことがある。
【００３４】
上記成膜処理においては、成膜温度の選定が重要である。例えば、ガリウム砒素系半導体上に成膜する場合、成膜温度が４００℃を越えると、ガリウム砒素中から砒素原子が脱離し、表面が荒れてしまう。このような荒れた表面上に絶縁膜を作成すると、さまざまな表面欠陥が生じる。このため、成膜温度を４００℃以下にすることが重要である。
【００３５】
また、一般的には、基板２０の温度は、当該基板２０が熱による変性を受ける温度以下に維持されることが好ましい。例えば、基板２０上にアルミニウム等の金属配線が形成されている場合、金属配線材料の融点以上に基板を加熱すると、金属配線が融解して配線異常等の問題を生ずることがある。従って、成膜中の基板温度は、配線材料の融点以下に維持することが好ましい。
尚、このような成膜温度の制御は、熱触媒体５の加熱手段５１に適当な制御系を設けることで容易に達成できる。
【００３６】
次に、特許請求されていないが、半導体デバイスの発明の実施形態について説明する。
図５は、実施形態に係る半導体デバイスの構造を示した概略図である。この発明の半導体デバイスは、下地半導体表面上に絶縁膜を作成させた半導体−絶縁体接合を有する半導体デバイスである。このような半導体デバイスは、多岐にわたるが、図５には、その一例として絶縁ゲートＦＥＴの構造が示されている。
【００３７】
図５に示す半導体デバイスは、半絶縁性ＧａＡｓ基板７１上のｐ--ＧａＡｓ領域７２にｎ+ のソース−ドレイン７３，７４を形成し、ソース−ドレイン間に絶縁膜７５を介してゲート電極７６を形成した構造である。
この半導体デバイスは、通常のＭＯＳ−ＦＥＴ等と同様、反転・蓄積モードで動作する。即ち、ゲート電極７６から絶縁膜７５を介してバイアス電圧を印加すると、ｐ--ＧａＡｓ領域７２の表面に反転層が形成されてｎチャンネルとなり、ＦＥＴが動作する。
このような化合物半導体を用いた絶縁ゲートＦＥＴは、半導体−絶縁体界面に存在する高密度界面準位のため、反転層を形成することが難しく、従来は動作が困難とされてきた。
【００３８】
しかしながら、本実施形態の半導体デバイスは、上述したような表面処理と触媒ＣＶＤとを連続して行うことにより作成された絶縁膜７５を使用しているので、界面準位密度が、１０12ｅＶ-1ｃｍ-2以下まで低減されている。従来は、ガリウム砒素系半導体を用いた場合、１０13ｅＶ-1ｃｍ-2程度もあるので、一桁以上低減できることになる。このため、従来困難とされてきたＧａＡｓ絶縁ゲートＦＥＴの動作が可能になる。ＧａＡｓ絶縁ゲートＦＥＴは、集積回路で多用されているＭＥＳＦＥＴ等と比べると、ゲートリーク電流がなくて回路設計の自由度が大きいというメリットを持っているので、このような絶縁ゲートＦＥＴの実用化の途が開かれることの意義が大きい。
【００３９】
尚、絶縁膜７５は例えばシリコン窒化膜であり、ゲート電極７６はアルミニウムで形成することができる。また、界面準位密度は、一般的に、上述のような金属／絶縁体／半導体の積層構造（ＭＩＳ構造）を形成して、容量−電圧特性（Ｃ−Ｖ特性）を調べることで見積もることができる。
【００４０】
この発明の半導体デバイスの実施形態としては、上述した絶縁ゲートＦＥＴに限らず、半導体−絶縁体接合構造を有するものであれば、どんなものでもよい。例えば、半導体表面に絶縁膜を作成して半導体を不活性化して経時的な特性変化を防止することが広く行われているが、このような表面不活性化膜を上記方法で作成することで、界面準位密度の低い接合構造が得られ、界面準位での充放電に起因したノイズ等の問題を低減させることが可能となる。
【００４１】
上述した各発明の実施形態の説明において、半導体の材料は前述したガリウム砒素の他、シリコン、ゲルマニウム、シリコンゲルマニウム、シリコンカーバイト、ガリウム砒素、ガリウムアルミニウム砒素、ガリウム燐、インジウム燐、セレン化亜鉛、硫化カドミウム等でもよい。また、絶縁膜は、前述したシリコン窒化膜の他、シリコン酸化膜、シリコン酸窒化膜、窒化アルミニウム膜、酸化アルミニウム膜等でもよい。
【００４２】
さらに、請求項１又は２の発明の実施に際しては、第一の材料が半導体で第二の材料の薄膜が絶縁膜である組み合わせ以外でもよく、第一の材料が半導体で第二の材料の薄膜が金属膜の場合、第一の材料が金属で第二の材料の薄膜が絶縁膜の場合等でもよい。さらには、第一の材料が半導体で第二の材料の薄膜が異種の半導体膜の場合もありうる。いずれにしろ、界面欠陥の低減や界面準位密度の低下は一般的に必要な技術課題であり、これを可能にする請求項１又は２の発明の効果は大きい。
【００４３】
また尚、請求項１の発明の実施に際しては、表面処理後の成膜を触媒ＣＶＤ以外の方法で行うようにしてもよい。例えば、プラズマによる損傷が問題とならない場合やある程度高温で成膜しても構わない場合には、プラズマＣＶＤや熱ＣＶＤ等の方法で成膜を行うことがある。
【００４４】
また、各請求項の発明において、熱触媒体５は、前述したタングステンの他、モリブデン、タンタル、チタン又はバナジウムで形成することが可能である。発明者の研究によれば、これらの材料による熱触媒作用が確認されている。また、熱触媒体５の形状としては、前述した鋸波状のワイヤーの他、渦巻き状やメッシュ状等の他の任意の形状を採用することができる。また、ワイヤーよりなるものではなくて、板状や棒状等の他の形状のものを使用して熱触媒体５とすることも可能である。
尚、熱触媒体５の表面には電解研磨等の処理が必要に応じて施される。また、シラン等のシリコン化合物ガスを使用しながら１５００℃以上の温度で熱触媒体５を使用すると、熱触媒体５の表面がシリサイド化することがある。このような場合には、熱触媒体５を新しい清浄な表面のものと交換する。
【００４５】
【発明の効果】
以上説明した通り、本願の請求項１の発明によれば、触媒ＣＶＤ法に類似した方法によって表面処理を施した後に成膜が行われるので、界面欠陥が低減された界面準位密度の低い半導体−絶縁体接合構造を得ることができる。
また、請求項２の発明によれば、成膜が触媒ＣＶＤ法を用いて行われるので、さらに界面欠陥が低減された界面準位密度の低い半導体−絶縁体接合構造を得ることができるとともに、成膜温度を低く維持した成膜を行うことができる。
また、請求項９の発明によれば、上記効果に加え、熱触媒体を利用した表面処理と熱ＣＶＤとを同一処理容器内で連続して行うことができるので、極めて界面状態の良好な成膜を行うことができる。
また、請求項５又は１２の発明によれば、上記効果に加え、ガリウム砒素系半導体の表面に絶縁膜を作成する場合に、特に良好な界面状態を得ることができ、請求項６又は１３の発明によれば、その際に砒素の遊離を防止することができる。
また、請求項７又は１４の発明によれば、上記効果に加え、基板の熱による変性に起因する問題を防止しながら成膜を行うことができる。
【図面の簡単な説明】
【図１】    本願発明の実施形態の薄膜作成装置の概略図である。
【図２】  図１の装置における熱触媒体の形状を示した平面概略図である。
【図３】  触媒ＣＶＤ法の成膜メカニズムを説明する概略図である。
【図４】  表面処理の効果を確認した実験の結果を示す図である。
【図５】  実施形態に係る半導体デバイスの構造を示した概略図である。
【図６】  従来の薄膜作成装置としてのプラズマＣＶＤ装置の概略図である。
【符号の説明】
１  処理容器
１１  排気系
２  基板ホルダー
２０  基板
３  成膜用ガス導入系
５  熱触媒体
６  表面処理用ガス導入系
【図１】
0003737221.tif 000002
【図２】
0003737221.tif 000003
【図３】
0003737221.tif 000004
【図４】
0003737221.tif 000005
【図５】
0003737221.tif 000006
【図６】
0003737221.tif 000007